(57)【特許請求の範囲】
【請求項１】
プレス加工により所定形状に形成された金属部品の表面及びプレス抜き部の破断面を化学研磨又は電解研磨する研磨工程と、
前記研磨工程後に前記金属部品を還元雰囲気中で溶体化させる温度での加熱により熱処理して表面に擬似メッキ層を形成する熱処理擬似メッキ工程とを備え、
前記研磨工程は、前記金属部品の表面のミクロ的な凹凸や傷を除去し、プレス抜き部の破断面の平滑さを高め、
前記熱処理擬似メッキ工程は、前記研磨工程の後に前記金属部品の表面の酸化物を還元すると共に拡散現象により表面の平滑化を促進してメッキ処理の表面と同等の平滑さで粉塵がなく外部から飛散するコンタミが付着し難い表面を前記金属部品の表面とする擬似メッキ層を形成した、
ことを特徴とする金属部品の表面処理方法。
【請求項２】
請求項１記載の金属部品の表面処理方法であって、
前記研磨工程は、前記金属部品の表面を０．５μm以上削り落とす、
ことを特徴とする金属部品の表面処理方法。
【請求項３】
請求項１又は２記載の金属部品の表面処理方法であって、
前記熱処理擬似メッキ工程は、前記還元雰囲気中で８５０℃以上の加熱で溶体化させ前記擬似メッキ層を形成する、
ことを特徴とする金属部品の表面処理方法。
【請求項４】
請求項１〜３の何れか１項に記載の金属部品の表面処理方法であって、
前記研磨工程の前に前記金属部品をバレル研磨で前処理する前処理工程を備えた、
ことを特徴とする金属部品の表面処理方法。
【請求項５】
請求項１〜４の何れか１項に記載の金属部品の表面処理方法であって、
前記金属部品は、ディスク・ドライブに供されるステンレス鋼製の部品である、
ことを特徴とする金属部品の表面処理方法。
【発明の詳細な説明】
【技術分野】
【０００１】
この発明は、パーソナル・コンピュータのディスク・ドライブ等に使用される金属部品の表面処理方法に関する。
【背景技術】
【０００２】
一般に、金属部品の加工工程において破断面には微少な金属バリ、クラックが存在しており、バレル研磨を行ってこれらの除去処理を行っている。【０００３】
しかし、この処理において、バレル・メディア（一般的にセラミック）が素材表面に突き刺さり、そのまま残留することがある。【０００４】
また、単純な形状の製品では、クラックや破断面はバレル研磨である程度平滑化にはなるが、複雑な形状の製品においてはバレル・メディアが全表面に適度に当ることに無理があるため、研磨ムラを招き、クラックや不完全な研磨の破断面が残留することもある。【０００５】
この様な状態で実際の製品として使用されると、部品組み付け時、或いは製品組み立て後に、残留したバレル・メディアや素材そのものがこぼれ落ち、周辺機器に機能的影響を与えることがあった。【０００６】
この様なこぼれ落ちを防ぐために、無電解Ni-Pメッキ処理やその他の被覆処理を行い、製品表面を完全に被覆してしまうことが一般的に行われており、効果は絶大である。【０００７】
しかし、無電解Ni-Pメッキ処理やその他の被覆処理は、品質的に優位である反面、高コストであるというデメリットが常について回っていた。【０００８】
また、製品によっては溶接が必要なものもあり、無電解Ni-Pメッキ処理やその他の被覆処理がされていると十分な溶接強度を得ることが出来ず、プロセス的に成り立たないという問題もあった。【０００９】
これに対し、バレル研磨後に還元雰囲気中で熱処理することにより、表面に残存した酸化物を還元して鉄を残すとともに、拡散温度に保つことによって、鉄や母材の破片を母材に拡散させ、表面のパーティクルを減少させる鉄系部品の製造方法がある。【００１０】
しかし、バレル研磨では、表面のミクロ的な凹凸や傷が残り、プレス抜き部の破断面の平滑さにも限界があり、その後の熱処理では擬似メッキ層を形成することができず、メッキやその他の被覆処理と同等の品質を得ることはできなかった。【００１１】
このため、バレル研磨後の熱処理による表面処理後にも係わらず、外部から飛散するコンタミ（介在物）が付着し易いという問題があった。
【先行技術文献】
【特許文献】
【００１２】
【特許文献１】特許第３５６３０３７号公報
【発明の概要】
【発明が解決しようとする課題】
【００１３】
解決しようとする問題点は、無電解Ni-Pメッキ処理やその他の被覆処理は、品質的に優位である反面、高コストであり、バレル研磨後の熱処理では、擬似メッキ層を形成することができず、メッキやその他の被覆処理と同等の品質を得ることができなかった点である。
【課題を解決するための手段】
【００１４】
本発明は、金属部品の表面に擬似メッキ層を形成して、メッキやその他の被覆処理と同等の品質を得ることを可能とするために、プレス加工により所定形状に形成された金属部品の表面及びプレス抜き部の破断面を化学研磨又は電解研磨する研磨工程と、前記研磨工程後に前記金属部品を還元雰囲気中で溶体化させる温度での加熱により熱処理して表面に擬似メッキ層を形成する熱処理擬似メッキ工程とを備え、前記研磨工程は、前記金属部品の表面のミクロ的な凹凸や傷を除去し、プレス抜き部の破断面の平滑さを高め、前記熱処理擬似メッキ工程は、前記研磨工程の後に前記金属部品の表面の酸化物を還元すると共に拡散現象により表面の平滑化を促進してメッキ処理の表面と同等の平滑さで粉塵がなく外部から飛散するコンタミが付着し難い表面を前記金属部品の表面とする擬似メッキ層を形成したことを特徴とする。
【発明の効果】
【００１５】
本発明の金属部品の表面処理方法は、上記構成であるから、金属部品の表面に擬似メッキ層を形成し、無電解Ni-Pメッキ処理やその他の被覆処理と同等の品質を得ることができる。無電解Ni-Pメッキ処理やその他の被覆処理と同等の品質を安価に得ることができる。無電解Ni-Pメッキ処理やその他の被覆処理と同等の品質により、外部から飛散するコンタミ（介在物）の付着を抑制することができる。
【図面の簡単な説明】
【００１６】
【図１】金属部品の表面処理方法の工程図である。（実施例１）
【図２】バレル研磨と化学研磨との比較を示す写真である。（実施例１）
【図３】熱処理あり、なしの比較を示す写真である。（実施例1）
【図４】表面未処理、メッキ処理、擬似メッキ処理の比較を示す写真である。（実施例１）
【図５】メッキ品、擬似メッキ品、処理なし品のコンタミの数を比較したグラフである。（実施例１）
【発明を実施するための形態】
【００１７】
金属部品の表面に擬似メッキ層を形成して、メッキやその他の被覆処理と同等の品質を得ることを可能にするという目的を、化学研磨後の熱処理擬似メッキ工程により実現した。
【実施例１】
【００１８】
［金属部品の表面処理方法］
図１は、金属部品の表面処理方法の工程図である。【００１９】
図１のように、本発明実施例１の金属部品の表面処理方法では、ステンレスのプレス加工・機械加工工程Ｓ１、前処理工程であるバレル研磨工程Ｓ２、研磨工程である化学研磨工程Ｓ３、及び熱処理擬似メッキ工程Ｓ４を備えている。なお、バレル研磨工程Ｓ２は、省略することもできる。【００２０】
ステンレスのプレス加工・機械加工工程Ｓ１では、ディスク・ドライブに供されるステンレス鋼製の部品、例えばハード・ディスク・ドライブのヘッド・サスペンションに用いられるステンレス製のベース・プレートを金属部品とし、プレス加工している。この工程では、その他の機械加工を含んでも良い。【００２１】
ベース・プレートは、例えば２００μｍ前後の厚さのステンレス鋼（Ｆｅ−Ｃｒ−Ｎｉ系）からなっている。このベース・プレートは、ロード・ビームの基部に重ねた状態で、レーザ溶接によって固定される。プレス加工によって形成された短円筒形のボス部を有している。ボス部は、アクチュエータ・アームの取付孔に挿入され、ボールカシメで固定されることになる。【００２２】
バレル研磨工程Ｓ２では、バレル研磨装置が用いられ、ベース・プレートのバレル研磨が前処理として行われる。このバレル研磨工程Ｓ２において、鉄、又はプラスチック、若しくはステンレス・パウダを含んだプラスチック等の粒状の研磨材（バレル・メディア）が使用される。【００２３】
研磨材の形状は問わないが、例えば多面体形状やビュレット形状をなす研磨材が使用される。【００２４】
バレル研磨装置は筒形の研磨槽を備えている。研磨槽の内部に、多数の被研磨物としてベース・プレートを投入し、研磨材、必要に応じて水および添加剤を収容する。そしてモータによって研磨槽を回転させる。【００２５】
この回転により研磨材によってベース・プレートが研磨され、表面の凹凸や切断面のバリが除去される。【００２６】
研磨されたベース・プレートは、表面に研磨材の微小な破片や、母材の破片が付着し、或いは突き刺さることがある。このため次工程の化学研磨工程Ｓ３でこれらの処理が行われる。【００２７】
化学研磨工程Ｓ３では、酸性薬品（薬液）による金属部品との化学反応により表面の研磨処理が行われる。この処理では、所定形状に形成された金属部品であるベース・プレートの表面を化学研磨により０．５μm以上削り落とす。この削り落としにより、バレル研磨工程Ｓ２で残った研磨剤の突き刺さり等が除去される。【００２８】
すなわち、バレル研磨では除去困難な表面の細かい凹凸が平滑化され、破断面の微少なバリや、プレス加工時に発生する破断面に引っかかるコンタミ（介在物）を化学研磨で除去することができる。【００２９】
この除去により、ベース・プレートの表面が清浄度レベルの高い状態に改質される。また破断面の様な凹凸の多い面を平滑にすることができるので、加工中のコンタミの付着も大幅に低減させることができる。【００３０】
熱処理擬似メッキ工程Ｓ４では、ベース・プレートを還元雰囲気中で加熱することにより表面に擬似メッキ層を形成する。【００３１】
還元雰囲気としては、例えば水素雰囲気が用いられ、溶体化温度以上、例えば鋭敏化を避けるために８５０℃以上、望ましくは１０４０℃前後で熱処理を行い、その後冷却する。加熱処理は、対象とする金属部品に応じて設定される。また加熱処理は、温度及び時間との関係で行われ、温度を高くして処理時間を短時間とし、或いは温度を低くして処理時間を長くしてもよい。【００３２】
このような化学研磨後の熱処理により、表面の酸化物が還元され、また拡散現象によりベース・プレートの表面の平滑化は促進される。化学研磨で除去されずに残った微少なコンタミも母材に包み込まれることで熱処理後の部材から脱落し、コンタミが激減する。【００３３】
また、擬似メッキ層により無電解Ni-Pメッキ処理やその他の被覆処理と同等の表面を得ることができる。【００３４】
化学研磨工程Ｓ３では、表層の酸素深さ方向の濃度が下がるが、化学研磨工程Ｓ３後の熱処理擬似メッキ工程Ｓ４での熱処理により、化学研磨工程Ｓ３での表層濃度形態がキャンセルされ、元のステンレス鋼と同構成にすることができる。
［バレル研磨と化学研磨との比較］
図２は、バレル研磨と化学研磨との比較を示す写真である。【００３５】
前記バレル研磨工程Ｓ２では、図２左欄のように表面に凹凸が残り、破断面に微少なバリが残る。【００３６】
前記化学研磨工程Ｓ３では、図２右欄のように表面のミクロ的な凹凸や傷を除去し、プレス抜き部の破断面の平滑さを高める。
［熱処理］
図３は、熱処理あり、なしの比較を示す写真である。【００３７】
前記熱処理擬似メッキ工程Ｓ４では、還元雰囲気中の熱処理により、化学研磨後に熱処理がない場合（左欄）と比較して、表面の酸化物が還元され、また拡散現象により表面の平滑化は促進される（右欄）。
［擬似メッキ層］
図４は、表面未処理品、メッキ処理品、擬似メッキ処理品の比較を示す写真である。表面未処理品は、プレス加工によるステンレス材の表面を示す。メッキ処理品は、無電解Ｎｉ−Ｐの表面を示す。擬似メッキ処理品は、化学研磨後の熱処理による表面を示す。【００３８】
表面未処理品は、表面が非常に粗く、微小な粉塵が存在している。【００３９】
これに対し、メッキ処理品及び擬似メッキ処理品は、表面未処理品に比較して表面がはるかに滑らかであり、擬似メッキ処理品は、メッキ処理品と同等の平滑さで、粉塵がないことが分かる。
［コンタミの数］
図５は、メッキ品、擬似メッキ品、処理なし品のコンタミの数を比較したグラフである。【００４０】
図５のように、メッキ品及び擬似メッキ品のコンタミの数は、同等であり、処理なし品のコンタミの数と比較してはるかに減少した。
［実施例１の効果］
本発明実施例１の金属部品の表面処理方法は、所定形状に形成されたステンレス鋼製のベース・プレートの表面を化学研磨により０．５μm以上削り落とす化学研磨工程Ｓ３と、化学研磨工程Ｓ３後にベース・プレートを還元雰囲気中で溶体化温度以上、例えば８５０℃以上、望ましくは１０４０℃前後での加熱により熱処理して表面に擬似メッキ層を形成する。【００４１】
このため、表面の酸化物が還元され、また拡散現象によりベース・プレートの表面の平滑化は促進される。化学研磨で除去されずに残った微少なコンタミも母材に包み込まれることで、コンタミが激減する。【００４２】
また、擬似メッキ層により無電解Ni-Pメッキ処理やその他の被覆処理と同等の表面を得ることができる。【００４３】
したがって、表面処理後に外部から飛散するコンタミ（介在物）が付着し難く、ベース・プレートの組み付け時、或いはヘッド・サスペンションのハード・ディスク・ドライブへの組み付け後に、コンタミがハード・ディスク状等に脱落するのを確実に抑制することができる。【００４４】
無電解Ni-Pメッキ処理やその他の被覆処理と同等の品質を、擬似メッキ層により安価に得ることができる。【００４５】
無電解Ni-Pメッキ処理やその他の被覆処理と同等の品質により、外部から飛散するコンタミ（介在物）のベース・プレートへの付着を確実に抑制することができる。【００４６】
無電解Ni-Pメッキ処理やその他の被覆処理とは異なり、擬似メッキ層であるから、十分な溶接強度を得ることが可能となる。【００４７】
化学研磨工程Ｓ３の前にベース・プレートをバレル研磨で前処理するバレル研磨工程Ｓ２を備えた。【００４８】
このため、表面の凹凸や切断面のバリが除去され（図２左欄）、化学研磨工程Ｓ３での化学研磨の精度を向上させることができ、その後の熱処理により、擬似メッキ層を確実に形成することができる。
［その他］
上記実施例では、金属部品を、ヘッド・サスペンションのベース・プレートとしたが、メッキ処理やその他の被覆処理と同等の品質を必要とするその他の金属部品にも適用することができる。【００４９】
研磨工程は、その後の熱処理により擬似メッキ層を形成できれば良く、金属部品によっては化学研磨に代えて電解研磨を用いることもできる。【００５０】
化学研磨は、その後の熱処理により擬似メッキ層を形成できれば良く、削り落としは、０．５μm以上に限らず、増減変更することができる。
【符号の説明】
【００５１】
Ｓ１  プレス加工・機械加工工程
Ｓ２  バレル研磨工程（前処理工程）
Ｓ３  化学研磨工程（研磨工程）
Ｓ４  熱処理擬似メッキ工程
【図１】
0005957451.tif 000002
【図５】
0005957451.tif 000003
【図２】
0005957451.tif 000004
【図３】
0005957451.tif 000005
【図４】
0005957451.tif 000006